(57)【特許請求の範囲】
【請求項１】
硬質相を構成する炭化タングステン（ＷＣ）を主体とする粉末と、結合相を構成するＣｏ、Ｎｉ及びＦｅからなる群より選択された少なくとも一種を主体とする粉末と、分散相を構成するＴｉ化合物からなる粉末とを混合した原料粉末を所定形状に圧縮成形してなる圧縮成形体の焼結体からなる超硬合金であって、
炭化タングステン（ＷＣ）を主体とする硬質相と、Ｃｏ、ＮｉおよびＦｅから成る群より選択された少なくとも一種を主体とする結合相と、前記結合相中に分散生成された粒径を５０〜３００ｎｍとする下記一般式（１）で示されるチタン系炭窒化物の微細粒子からなる分散相とを備え、
（Ｔｉ１−ｘ，ＷＸ）（Ｃ１−Ｙ，ＮＹ）  ・・・（１）
（式中、Ｘは０．２〜０．６であり、Ｙは０．２〜０．６である。）
前記焼結により前記結合相中に分散生成された前記チタン系炭窒化物の微細粒子の少なくとも一部が前記硬質相を構成するＷＣ粒子の表面に付着して食い込み前記ＷＣ粒子の表面に微細凹部を形成し、前記焼結による前記ＷＣ粒子の粒成長が抑制されていることを特徴とする超硬合金。
【請求項２】
前記炭窒化物を構成するＷの一部がＴａ，Ｎｂ，Ｍｏ，Ｚｒ，Ｈｆ，Ｃｒ，Ｖからなる群より選択された少なくとも１種に置き換えられていることを特徴とする請求項１記載の超硬合金。
【請求項３】
前記結合相を当該超硬合金の全重量に対し５〜３０重量％の範囲で含有し、前記分散相を前記結合相に対し３〜４０重量％含有していることを特徴とする請求項１又は２記載の超硬合金。
【請求項４】
工具基体を請求項１〜３のいずれか１項記載の超硬合金により形成したことを特徴とする超硬工具。
【請求項５】
硬質相を構成する炭化タングステン（ＷＣ）を主体とする粉末と、結合相を構成するＣｏ、Ｎｉ及びＦｅからなる群より選択された少なくとも一種を主体とする粉末と、分散相を構成する（Ｔｉ，Ｗ）Ｃ，（Ｔｉ，Ｗ）（Ｃ，Ｎ），ＴｉＣ，ＴｉＮ，Ｔｉ（Ｃ，Ｎ）から選ばれた少なくとも１種のＴｉ化合物からなる粉末とを混合して作成した原料粉末を所定形状に圧縮成形して圧縮成形体を作成し、
前記圧縮成形体を真空雰囲気若しくは不活性雰囲気とされた加熱炉内で６００〜９００℃に加熱して予備焼結体を作成し、
次いで、前記予備焼結体を酸化雰囲気下で１０００℃となるまで加熱して、前記原料粉末に混合されたＴｉ化合物を酸化し、前記酸化されたＴｉ化合物を前記原料粉末に混合した炭素粉末により還元、炭化してＴｉ炭酸化物若しくはＴｉ複炭酸化物を生成し、
さらに次いで、前記予備焼結体を窒素雰囲気中で１０００℃以上に加熱して窒化処理し、前記Ｔｉ炭酸化物若しくはＴｉ複炭酸化物を還元、窒化し、Ｔｉ（Ｃ，Ｎ）若しくはＴｉ複炭窒化物を生成し、
さらに次いで、前記予備焼結体を窒素雰囲気中で前記結合相を構成する金属が溶融して液相となる液相温度以上の温度である１３５０〜１５００℃にて６０〜１２０分間加熱して焼結体を生成するとともに、
前記焼結体を生成する工程において、前記Ｔｉ（Ｃ，Ｎ）若しくはＴｉ複炭窒化物に前記圧縮成形体中に含まれるＷＣを拡散させ、粒径を５０〜３００ｎｍとする下記一般式（１）で示されるチタン系炭窒化物の微細粒子からなる分散相を前記結合相中に分散生成するとともに、前記チタン系炭窒化物の微細粒子の少なくとも一部を、前記硬質相を構成するＷＣ粒子の表面に付着させ、前記ＷＣ粒子の表面に微細凹凸を形成し、前記ＷＣ粒子の粒成長を抑制したことを特徴とする特徴とする超硬合金の製造方法。
（Ｔｉ１−ｘ，ＷＸ）（Ｃ１−Ｙ，ＮＹ）  ・・・（１）
（式中、Ｘは０．２〜０．６であり、Ｙは０．２〜０．６である。）
【請求項６】
前記結合相中に分散生成される前記式（１）で示されるチタン系炭窒化物は、前記Ｔｉ化合物を還元し炭化して生成された前記Ｔｉ炭酸化物若しくはＴｉ複炭酸化物に窒化処理を施して生成されたＴｉ（Ｃ，Ｎ）にＷＣを拡散させて生成されたことを特徴とする請求項５記載の燒結金属の製造方法。
【請求項７】
前記原料粉末は、結合相を構成する金属粉末を５〜３０重量％を含有し、分散相を構成するチタン系炭窒化物を炭化チタン（ＴｉＣ）換算で２〜２０重量％を含有し、残部に硬質相を構成するＷＣ粉末と不可避的な不純物を含有していることを特徴とする請求項５記載の超硬合金の製造方法。
【請求項８】
硬質相を構成する炭化タングステン（ＷＣ）を主体とする粉末と、結合相を構成するＣｏ、Ｎｉ及びＦｅからなる群より選択された少なくとも一種を主体とする粉末と、分散相を構成するＴｉＯ２の粉末とを混合して作成した原料粉末を所定形状に圧縮成形して圧縮成形体を作成し、
前記圧縮成形体を真空雰囲気若しくは不活性雰囲気とされた加熱炉内で６００〜９００℃に加熱して予備焼結体を作成し、
次いで、前記予備焼結体を１０００℃となるまで加熱して、前記原料粉末に混合された前記ＴｉＯ２を前記原料粉末に混合された炭素粉末により還元、炭化してＴｉ炭酸化物若しくはＴｉ複炭酸化物を生成し、
さらに次いで、前記予備焼結体を窒素雰囲気中で１０００℃以上に加熱して窒化処理し、前記Ｔｉ炭酸化物若しくはＴｉ複炭酸化物を還元、窒化し、Ｔｉ（Ｃ，Ｎ）若しくはＴｉ複炭窒化物を生成し、
さらに次いで、前記予備焼結体を窒素雰囲気中で前記結合相を構成する金属が溶融して液相となる液相温度以上の温度である１３５０〜１５００℃にて６０〜１２０分間加熱して焼結体を生成するとともに、
前記焼結体を生成する工程において、前記Ｔｉ（Ｃ，Ｎ）若しくはＴｉ複炭窒化物に前記圧縮成形体中に含まれるＷＣを拡散させ、粒径を５０〜３００ｎｍとする下記一般式（１）で示されるチタン系炭窒化物の微細粒子からなる分散相を前記結合相中に分散生成するとともに、前記チタン系炭窒化物の微細粒子の少なくとも一部を、前記硬質相を構成するＷＣ粒子の表面に付着させ、前記ＷＣ粒子の表面に微細凹凸を形成して前記焼結による前記ＷＣ粒子の粒成長を抑制したたことを特徴とする特徴とする超硬合金の製造方法。
（Ｔｉ１−ｘ，ＷＸ）（Ｃ１−Ｙ，ＮＹ）  ・・・（１）
（式中、Ｘは０．２〜０．６であり、Ｙは０．２〜０．６である。）
【発明の詳細な説明】
【技術分野】
【０００１】
本発明は、超硬合金及びその製造方法、さらにその超硬合金を用いた超硬工具に関し、特に、硬度、抗折力、破壊靱性等の機械的特性の改善を図った炭化タングステン系の超硬合金及びその製造方法に関する。
【背景技術】
【０００２】
従来、各種の鋼や鋳鉄などの金属材料やその他の加工物に対し切削などの加工を施すため切削工具が用いられている。この種の切削工具にあっては、長期の使用に亘って優れた仕上げ面精度を維持し、しかも安定した切削性能を発揮することが望まれている。このような要求を満たすため、高い硬度を有しながら高い抗折力を有する素材として、炭化タングステン（ＷＣ）の微細粒子をＣｏにより液相焼結したＷＣ基超硬合金が広く用いられている。
【０００３】
この種のＷＣ基超硬合金は、焼結工程において、硬質相を構成するＷＣ粒子の成長が進むと、ＷＣ粒子を粗大化させ、硬さや曲げ強度等の機械的特性を低下させてしまう。このような問題点を改善するため、ＷＣ粒子の粒成長を抑制し、微細な粒径のＷＣ粒子を形成し、機械的特性の改善を図った超硬合金が提案されている（非特許文献１）。
【０００４】
非特許文献１には、ＷＣ−Ｃｏ超微粒超硬合金において、Ｃｏ相中に溶解しないＴｉ（Ｃ，Ｎ）を添加することにより、液相焼結時においてＷＣ粒子の粒成長抑制が実現できることが記載されている。さらに、非特許文献１には、ＷＣの粉末とＣｏの粉末を混合した混合粉末にＴｉ（Ｃ，Ｎ）とＣｒ３Ｃ２の粉末を所定量ずつ複合添加した原料粉末を用いて焼結されたＷＣ−Ｃｏ超微粒超硬合金は、高硬度で高抗折力が得られる旨が開示されている。
【先行技術文献】
【非特許文献】
【０００５】
【非特許文献１】高田直之、森吉弘、松田哲志、松原秀彰、「ＷＣ基超硬合金のＴｉ（Ｃ，Ｎ）微粒子ピン止め効果による超微粒合金化について」、紛体粉末冶金協会、2015年度春季大会、大会概要集p.25
【発明の概要】
【発明が解決しようとする課題】
【０００６】
ところで、切削工具等の超硬工具に用いられる超硬合金にあっては、高硬度で高抗折力を有するのみならず、破壊靱性に優れていることが望まれている。さらに、超硬工具に用いられる超硬合金にあっては、耐酸化特性、耐食特性に優れていることが望まれている。
【０００７】
そこで、本発明は、高硬度で高抗折力を有し、しかも破壊靱性に優れ、さらには耐酸化特性、耐食特性に優れた超硬合金及びその製造法を提供することを目的とする。
【０００８】
さらに本発明は、長期の使用に亘って優れた仕上げ面精度を維持し、しかも安定した切削性能を発揮することができる切削工具等の超硬工具を提供することを目的とする。
【課題を解決するための手段】
【０００９】
本発明者等は、炭化タングステン（ＷＣ）を主体とする硬質相と、Ｃｏ、Ｎｉ及びＦｅからなる群より選択された少なくとも一種を主体とする結合相とを有する超硬合金が有する硬度、抗折力、破壊靱性等の改善を図ることを目的に鋭意研究した結果、本発明を完成したものである。
【００１０】
すなわち、本発明は、硬質相を構成する炭化タングステン（ＷＣ）を主体とする粉末と、結合相を構成するＣｏ、Ｎｉ及びＦｅからなる群より選択された少なくとも一種を主体とする粉末と、分散相を構成するＴｉ化合物からなる粉末とを混合した原料粉末を所定形状に圧縮成形してなる圧縮成形体の焼結体からなる超硬合金であって、原料粉末を所定形状に圧縮成形した圧縮成形体を焼結して形成されてなる超硬合金であって、炭化タングステン（ＷＣ）を主体とする硬質相と、Ｃｏ、ＮｉおよびＦｅから成る群より選択された少なくとも一種を主体とする結合相と、前記結合相中に分散生成された粒径を５０〜３００ｎｍとする下記一般式（１）で示されるチタン系炭窒化物の微細粒子からなる分散相とを備え、
（Ｔｉ１−ｘ，ＷＸ）（Ｃ１−Ｙ，ＮＹ）  ・・・（１）
（式中、Ｘは０．２〜０．６であり、Ｙは０．２〜０．６である。）
前記結合相中に分散生成された前記チタン系炭窒化物の微細粒子の少なくとも一部が前記硬質相を構成するＷＣ粒子の表面に付着して食い込み、前記ＷＣ粒子の表面に微細凹部を形成し、前記焼結による前記ＷＣ粒子の粒成長が抑制されていることを特徴とする。
【００１１】
本発明に係る超硬合金は、全重量に対し５〜３０重量％の結合相と、０．１５〜１５重量％の分散相を含有して構成されている。残部は、硬質相と不可避不純物を含む。なお、分散相は、結合相に対しは３〜５０重量％の割合で含有されている。
【００１２】
また、本発明において、前記炭窒化物を構成するＷの一部をＴａ，Ｎｂ，Ｍｏ，Ｚｒ，Ｈｆ，Ｃｒ，Ｖからなる群より選択された少なくとも１種で置き換えたものであってもよい。
【００１３】
さらに、本発明は、上述した超硬合金を用いて形成した超硬工具である。
【００１４】
また、本発明は、超硬合金の製造方法であって、まず、硬質相を構成する炭化タングステン（ＷＣ）を主体とする粉末と、結合相を構成するＣｏ、Ｎｉ及びＦｅからなる群より選択された少なくとも一種を主体とする粉末と、分散相を構成する（Ｔｉ，Ｗ）Ｃ，（Ｔｉ，Ｗ）（Ｃ，Ｎ），ＴｉＣ，ＴｉＮ，Ｔｉ（Ｃ，Ｎ）から選ばれた少なくとも１種のＴｉ化合物からなる粉末とを混合して作成した原料粉末を所定形状に圧縮成形して圧縮成形体を作成する。
【００１５】
次に、圧縮成形体を真空雰囲気若しくは不活性雰囲気とされた加熱炉内で６００〜９００℃に加熱して予備焼結体を作成する。
【００１６】
その後、前記予備焼結体を酸化雰囲気中で１０００℃となるまで加熱して、前記原料粉末に混合されたＴｉ化合物を酸化し、次いで、この酸化されたＴｉ化合物を前記原料粉末に混合された炭素粉末により還元、炭化してＴｉ炭酸化物若しくはＴｉ複炭酸化物を生成する。
【００１７】
さらに次いで、前記予備焼結体を窒素雰囲気中で１０００℃以上に加熱して窒化処理し、前記還元、炭化の工程で生成されたＴｉ炭酸化物若しくはＴｉ複炭酸化物を還元、窒化し、Ｔｉ（Ｃ，Ｎ）若しくはＴｉ複炭窒化物を生成する。
【００１８】
さらに次いで、前記予備焼結体を前記結合相を構成する金属が溶融して液相となる液相温度以上の温度である１３５０〜１５００℃にて６０〜１２０分間加熱処理し、焼結体としての超硬合金を得る。
【００１９】
そして、前記焼結体を生成する工程において、前記Ｔｉ（Ｃ，Ｎ）若しくはＴｉ複炭窒化物に前記圧縮成形体中に含まれるＷＣを拡散させ、粒径を５０〜３００ｎｍとする下記一般式（１）で示されるチタン系炭窒化物の微細粒子からなる分散相を前記結合相中に分散生成する。
（Ｔｉ１−Ｘ，ＷＸ）（Ｃ１−Ｙ，ＮＹ）  ・・・（１）
（式中、Ｘは０．２〜０．６であり、Ｙは０．２〜０．６である。）
このとき、分散相を構成するチタン系炭窒化物の微細粒子の少なくとも一部が、前記硬質相を構成するＷＣ粒子の表面に付着し前記ＷＣ粒子の表面に微細凹凸を形成する。
【００２０】
なお、本発明方法において、Ｔｉ化合物としてＴｉＯ２を用いたときには、原料粉末に含有されたＴｉＯ２を直ちに前記原料粉末に原料粉末に混合した炭素粉末によりを還元し炭化してＴｉ炭酸化物を生成するようにしてもよい。
【００２１】
本発明方法において、チタン系炭窒化物の微粒子は、Ｔｉ化合物を還元、炭化して生成されたＴｉ炭酸化物若しくはＴｉ複炭酸化物に窒化処理を施して生成されたＴｉ（Ｃ，Ｎ）にＷＣを拡散させて生成したものを用いることができる。
【００２２】
本発明方法において、原料粉末に混合される分散相を構成するＴｉ化合物は、ＴｉＣ換算で、結合相を構成する金属粉末に対し２〜２０重量％の範囲で添加されることが望ましい。
【発明の効果】
【００２３】
本発明に係る超硬合金は、結合相中に微細なチタン系炭窒化物の微細粒子が分散生成され、その一部がＷＣ粒子の表面に付着することにより、焼結によるＷＣ粒子の粒成長が抑制され、ＷＣ粒子の表面に微細凹凸が形成される。そして、本発明に係る超硬合金は、結合相の硬質相に対する密着性が改善され、破壊靱性に優れ、所望の硬度、抗折力を有し、さらには耐酸化特性、耐食特性に優れた特性を有する。
【００２４】
そして、本発明に係る超硬工具は、硬度、抗折力、破壊靱性が改善された超硬合金により形成されたことにより、長期の使用に亘って優れた仕上げ面精度を維持し、しかも安定した切削性能を発揮することができる。
【００２５】
本発明に係る方法を採用することにより、焼結時にＷＣ粒子の粒成長を抑制した超硬合金を製造することができる。
【図面の簡単な説明】
【００２６】
【図１】本発明の実施例１に係る超硬合金の結合相中に（Ｔｉ，Ｗ）（Ｃ，Ｎ）の微粒子が生成された状態を示す断面組織の一例を示す走査型電子顕微鏡写真である。
【図２】本発明の実施例１に係る超硬合金において、硬質相を構成するＷＣ粒子の表面に微細凹凸が形成されている状態の一例を示す走査型電子顕微鏡写真である。
【図３】本発明の実施例２に係る超硬合金の結合相中に（Ｔｉ，Ｗ）（Ｃ，Ｎ）の微粒子が生成された状態を示す断面組織の一例を示す走査型電子顕微鏡写真である。
【図４】本発明の実施例２に係る超硬合金において、硬質相を構成するＷＣ粒子の表面に微細凹凸が形成されている状態の一例を示す走査型電子顕微鏡写真である。
【図５】本発明の実施例３に係る超硬合金の結合相中に（Ｔｉ，Ｗ）（Ｃ，Ｎ）の微粒子が生成された状態を示す断面組織の一例を示す走査型電子顕微鏡写真である。
【図６】本発明の実施例３に係る超硬合金において、硬質相を構成するＷＣ粒子の表面に微細凹凸が形成されている状態の一例を示す走査型電子顕微鏡写真である。
【図７】本発明の実施例４に係る超硬合金の結合相中に（Ｔｉ，Ｗ）（Ｃ，Ｎ）の微粒子が生成された状態を示す断面組織の一例を示す走査型電子顕微鏡写真である。
【図８】本発明の実施例４に係る超硬合金において、硬質相を構成するＷＣ粒子の表面に微細凹凸が形成されている状態の一例を示す走査型電子顕微鏡写真である。
【図９】本発明の実施例５に係る超硬合金の結合相中に（Ｔｉ，Ｗ）（Ｃ，Ｎ）の微粒子が生成された状態を示す断面組織の一例を示す走査型電子顕微鏡写真である。
【図１０】本発明の実施例５に係る超硬合金において、硬質相を構成するＷＣ粒子の表面に微細凹凸が形成されている状態の一例を示す走査型電子顕微鏡写真である。
【発明を実施するための形態】
【００２７】
本実施の形態に係る超硬合金は、ＷＣ粒子を主体とする硬質相と、Ｃｏ、Ｎｉ、Ｃｏ−Ｎｉ合金、Ｃｏ−Ｆｅ合金、Ｆｅ−Ｎｉ合金から選択された１種以上、若しくはこれら金属の少なくとも１種と、２０重量％以下のＷ、ＣｒとＭｏとＶを固溶したＣｏ−Ｗ合金、Ｎｉ−Ｃｒ合金、Ｃｏ−Ｃｒ−Ｖ合金、Ｃｏ−Ｎｉ−Ｃｒ合金、Ｃｏ−Ｎｉ−Ｗ−Ｃｒ合金、Ｆｅ−Ｎｉ−Ｃｏ−Ｗ−Ｃｒ−Ｍｏ合金のいずれか１種以上を含む結合相と、結合相中に分散生成されたチタン系炭窒化物の微細粒子からなる分散相とから構成されている。
【００２８】
この超硬合金において、結合相は、超硬合金の強度と靱性を維持するため、全重量に対し５重量％以上含有することが望ましく、超硬合金の硬度を維持するため全重量に対し３０重量％以下であることが望ましい。そして、分散相は、ＷＣ粒子の表面に付着し、ＷＣ粒子の表面に微細凹凸を形成するため全重量に対し０．１５〜１５重量％の範囲で含有することが望ましい。分散相が、超硬合金の全重量に対し１５重量％以上含有すると、分散相が凝集してＷＣ粒子の表面に形成される微細凹凸の微細化が阻害される。この分散相は、結合相に対しては３〜５０重量％の範囲で含有する。なお、超硬合金の残部は、硬質相を構成するＷＣと不可避不純物を含む。
【００２９】
そして、硬質相は、粒度を０．５〜３０μｍとするＷＣ粉末により構成されている。結合相は、Ｃｏ、Ｎｉ、Ｃｏ−Ｎｉ合金、Ｆｅ−Ｎｉ合金から選択された１種以上、若しくはこれら金属の少なくとも１種と、２０重量％以下のＷ、ＣｒとＭｏとＶを固溶したＣｏ−Ｗ合金、Ｃｏ−Ｃｒ合金、Ｃｏ−Ｃｒ−Ｖ合金、Ｃｏ−Ｎｉ−Ｃｒ合金、Ｃｏ−Ｎｉ−Ｗ−Ｃｒ合金、Ｆｅ−Ｎｉ−Ｃｏ−Ｗ−Ｃｒ−Ｍｏ合金のいずれか１種以上を含む金属により構成されている。
【００３０】
本実施の形態に係る超硬合金は、結合相中に分散されたチタン系炭窒化物の微細粒子からなる分散相を有する。この分散相は、下記一般式（１）で示されるチタン系炭窒化物であって、粒径を５０〜３００ｎｍ以下とする微細粒子からなる。
（Ｔｉ１−Ｘ，ＷＸ）（Ｃ１−Ｙ，ＮＹ）  ・・・（１）
（式中、Ｘは０．２〜０．６であり、Ｙは０．２〜０．６である。）
上記式（１）で示されるチタン系炭窒化物の微細粒子は、結合相中に生成され、その少なくとも一部は、硬質相を構成するＷＣ粒子の表面に付着し、ＷＣ粒子の表面に微細凹凸を形成する。
【００３１】
本実施の形態に係る超硬合金において、ＷＣ粒子の表面のチタン系炭窒化物の微細粒子が付着した部分は、焼結過程において粒成長が阻害され、粒成長が抑制される。ＷＣ粒子の粒成長が抑制されることにより、ＷＣ粒子は、初期の粒度を維持することができ、所期の目的とする機械的な特性を有する超硬合金を得ることができる。
【００３２】
さらに、本実施の形態に係る超硬合金は、ＷＣ粒子の表面に微細凹凸が形成され、ＷＣ粒子の表面積が拡大することにより、ＷＣ粒子と結合相を構成する結合金属との密着性が向上する。さらに、ＷＣ粒子の表面積が増大することにより、ＷＣ粒子間を結合する結合金属の膜厚が小さくなり、当該超硬合金の硬度が上昇すると判断される。
【００３３】
このように、本実施の形態に係る超硬合金は、結合相中に微細なチタン系炭窒化物の微細粒子が分散生成され、その一部がＷＣ粒子の表面に付着することにより、ＷＣ粒子の表面に微細凹凸が形成されＷＣ粒子の粒成長が抑制される。その結果、本実施の形態に係る超硬合金は、結合相の硬質相に対する密着性が改善され、破壊靱性に優れ、所望の硬度、抗折力を有し、さらには耐酸化特性、耐食特性に優れた特性を有するものとなる。
【００３４】
また、本実施の形態に係る超硬合金は、結合相中に分散生成される微細粒子を構成するチタン系炭窒化物を構成するＷの一部を、Ｔａ，Ｎｂ，Ｍｏ，Ｚｒ，Ｈｆ，Ｃｒ，Ｖからなる群より選択された少なくとも１種で置き換えたものであってもよい。Ｗの一部と置き換えられる金属材料は、原料粉末中に予め添加される。なお、上記金属によるＷの一部の置き換えは、本実施の形態に係る超硬合金を焼結する工程中で行われる。
【００３５】
上述した本実施の形態に係る超硬合金は、切削工具等の超硬工具に加工される。この超硬工具は、本実施の形態に係る超硬合金を基材とし、既知の製造方法を採用して製造される。
【００３６】
次に、本実施の形態に係る超硬合金の製造方法について説明する。
まず、本実施の形態に係る超硬合金を製造するために必要な原料粉末を準備する。この原料粉末は、硬質相を構成する金属粉末と、結合相を構成する金属粉末と、分散相を構成する金属粉末からなる。
【００３７】
硬質相を構成する金属粉末には、粒度（平均粒径）を０．５〜３０μｍとするＷＣ粉末が用いられる。結合相を構成する金属粉末には、Ｃｏ、Ｎｉ及びＦｅからなる群より選択された少なくとも一種を主体とする金属粉末が用いられる。結合相を構成する金属粉末には、さらに、Ｔａ，Ｎｂ，Ｍｏ，Ｚｒ，Ｈｆ，Ｃｒ，Ｖからなる群より選択された少なくとも１種を添加するようにしてもよい。この結合相を構成する金属粉末には、粒度（平均粒径）を０．５〜３μｍとするものが用いられる。そして、分散相を構成する金属粉末には、（Ｔｉ，Ｗ）Ｃ，（Ｔｉ，Ｗ）（Ｃ，Ｎ），ＴｉＣ，ＴｉＮ，Ｔｉ（Ｃ，Ｎ），ＴｉＯ２から選ばれた少なくとも１種を含むＴｉ化合物からなる粉末が用いられる。ここで用いられるＴｉ化合物の粉末は、粒度（平均粒径）を０．５〜３．０μｍとするものが用いられる。これら金属粉末は、いずれも市販されているものを用いることができる。
【００３８】
なお、Ｔｉ化合物は、粒径の小さいチタン系炭窒化物が生成されるように、より粒径の小さい粉末を用いることが望ましく、０．５〜１．０μｍのものが用いられる。
【００３９】
そして、原料粉末は、結合相を構成する金属粉末を５〜３０重量％を含有し、分散相を構成するＴｉ化合物をＴｉＣ換算で２〜２０重量％を含有し、残部に硬質相を構成するＷＣ粉末と不可避不純物を含有して構成されている。
【００４０】
原料粉末は、アトライターや転動ボールミルなどを用いて混合される。原料粉末は混合処理されることにより、各材料が均等に配合された状態となる。
【００４１】
原料粉末には、所定形状に成形する際の成形性を考慮し、パラフィンワックスなどの油脂成分が添加される。
【００４２】
そして、混合処理された原料粉末は、乾式加圧成形法、冷間静水圧成形法、射出成形法などの成形法を用いて所定形状の圧縮成形体に成形される。この圧縮成形体は、例えば切削工具などの超硬工具の所定形状に成形される。
【００４３】
パラフィンワックスなど油脂成分を添加した原料粉末を用いたときには、所定形状に圧縮成形された圧縮成形体に脱脂処理が施される。この脱脂処理は、圧縮成形体を、水素雰囲気あるいは不活性ガス雰囲気、又は真空雰囲気とされた加熱炉中で３００〜５００℃まで加熱して行われる。
【００４４】
次に、脱脂処理が施された圧縮成形体は、真空雰囲気若しくは不活性ガス雰囲気とされた加熱炉中で６００〜９００℃の温度で予備焼結され予備焼結体とされる。予備焼結体は、必要があれば切削工具などの所望の工具形状に機械加工される。
【００４５】
圧縮成形体を予備焼結して得られた予備焼結体は、本焼結の工程を経て焼結体としての超硬合金とされる。予備焼結体の本焼結は、次のような工程を経て行われる。
【００４６】
本実施の形態において、予備焼結体の本焼結を行うには、まず、酸化雰囲気とされた加熱炉内で、予備焼結体を１０００℃となるまで加熱処理する。予備焼結体が酸化雰囲気中で１０００℃となるまで加熱されると、原料粉末に混合されたＴｉ化合物が酸化される。次いで、酸化されたＴｉ化合物が、原料粉末に混合された炭素粉末により還元され、さらに炭化されてＴｉ炭酸化物あるいはＴｉ複炭酸化物を生成する。
【００４７】
なお、Ｔｉ化合物として予め酸化されたＴｉＯ２を用いた場合には、炉内を酸化雰囲気とすることなく真空雰囲気中で予備焼結体を１０００℃となるまで加熱処理し、酸化工程を経ることなく、ＴｉＯ２  に対し直接原料粉末に混合された炭素粉末による還元と炭化処理を施し、Ｔｉ炭酸化物を生成するようにしてもよい。
【００４８】
Ｔｉ化合物を還元し炭化する処理に続いて、予備焼結体を窒化処理する。予備焼結体の窒化処理は、還元、炭化処理を行った加熱炉内に窒素ガスを導入し、この炉内を窒素雰囲気として行われる。このとき、加熱炉内は、１０００℃以上とされている。また、加熱炉内の窒素圧は、約１ｋＰａ程度とされる。この予備焼結体を窒素雰囲気にて焼結する加熱処理工程において、Ｔｉ化合物が還元され炭化されることにより生成されたＴｉ炭酸化物あるいはＴｉ複炭酸化物が、還元、窒化されＴｉ（Ｃ，Ｎ）あるいはＴｉ複炭窒化物が生成される。
【００４９】
次に、予備焼結体を焼結体としての超硬合金とする焼結処理を行う。この焼結処理は、結合相を構成する結合金属が溶融して液相となる液相温度以上の温度域の１３５０〜１５００℃程度の温度にて予備焼結体を６０〜１２０分間保持することにより行われる。この焼結工程は、焼結炉を用いて行われる。この焼結炉は、前述の工程で用いた加熱炉を用いるようにしてもよい。
【００５０】
ところで、予備焼結体が焼結され、焼結体である超硬合金が作成される過程で、上述した焼結の過程で生成されたＴｉ（Ｃ，Ｎ）あるいはＴｉ複炭窒化物に、焼結体中に含まれるＷＣが拡散し（Ｔｉ，Ｗ）（Ｃ，Ｎ）で示されるチタン系炭窒化物が生成される。ここで生成されるチタン系炭窒化物である（Ｔｉ，Ｗ）（Ｃ，Ｎ）は、下記一般式（１）で示される。
（Ｔｉ１−Ｘ，ＷＸ）（Ｃ１−Ｙ，ＮＹ）  ・・・（１）
（式中、Ｘは０．２〜０．６であり、Ｙは０．２〜０．６である。）
上記式（１）で示されるチタン系炭窒化物の微細粒子は、結合相中に生成され、その少なくとも一部は、硬質相を構成するＷＣ粒子の表面に付着し、ＷＣ粒子の表面に微細凹凸を形成する
【００５１】
ところで、圧縮成形体を焼結処理する過程を経て（Ｔｉ，Ｗ）（Ｃ，Ｎ）とされるＴｉ化合物は、上述した各温度範囲で、酸化処理され、Ｃにより還元、炭化された後、窒化処理され、その後ＷがＴｉに拡散され固溶する過程を経ることにより微細化される。この焼結処理工程を経ることにより、粒径を０．５〜３．０μｍとするＴｉ化合物は、粒径を５０〜３００ｎｍとする微細粒子とされる。
【００５２】
本発明に係る方法により、結合相中に、チタン系炭窒化物の微細粒子からなる分散相が生成され、分散相を構成するチタン系炭窒化物の微細粒子の少なくとも一部が硬質相を構成するＷＣ粒子の表面に付着し、ＷＣ粒子の表面に微細凹凸を形成した超硬合金が得られる。
【００５３】
本実施の形態に係る製造方法により作成された超硬合金は、結合相中に分散生成された微細なチタン系炭窒化物からなる微細粒子の一部がＷＣ粒子の表面に付着することによりＷＣ粒子の表面に微細凹凸を形成し、ＷＣ粒子の粒成長を抑制する。その結果、結合相の硬質相に対する密着性が改善され、破壊靱性に優れ、所望の硬度、抗折力を有し、さらには耐酸化特性、耐食特性に優れた特性を有するものとなる。
【実施例】
【００５４】
次に、本発明方法により製造される超硬合金の具体的な実施例を説明する。
【００５５】
〔実施例１〕
実施例１の超硬合金は、硬質相を構成する粒度を１．５μｍとするＷＣ粉末と、結合相を構成する粒度を１．１μｍとするＣｏ粉末と、分散相を構成するＴｉ化合物として粒度を１．０μｍとするＴｉＯ２粉末を混合した原料粉末を用いて作成した。
【００５６】
ここで、原料粉末は、Ｃｏ粉末を１０重量％と、ＴｉＯ２粉末を１．３重量％含有し、残部をＷＣ粉末と不可避不純物とから構成されている。
【００５７】
この原料粉末は、エタノール溶媒が添加され、ボールミルを用いて粉砕混合される。混合粉砕された原料粉末は、ボールミルから取り出され乾燥される。この粉砕乾燥された原料粉末には、成形工程での成形性を向上するため、パラフィンワックスが添加される。
【００５８】
パラフィンワックスが添加された原料粉末は、乾式加圧成形法を用いて所定形状の圧縮成形体に成形される。
【００５９】
次に、圧縮成形体は、水素雰囲気とされた加熱炉中で５００℃まで加熱され、脱脂処理される。脱脂処理が施された圧縮成形体は、真空雰囲気とされた加熱炉中で９００℃まで加熱され予備焼結される。
【００６０】
この圧縮成形体を予備焼結して得られた予備焼結体は、次に示す焼結工程を経て焼結され、焼結体としての超硬合金とされる。
【００６１】
まず、予備焼結体は、真空雰囲気とされた加熱炉中で１０００℃となるまで加熱処理される。この加熱処理の工程で、原料粉末に混合されたＴｉＯ２が原料粉末に混合された炭素粉末により還元、炭化されてＴｉ炭酸化物とされる。
【００６２】
次に、Ｔｉ化合物を還元、炭化する処理に続いて、予備焼結体を窒化処理する。予備焼結体の窒化処理は、還元、炭化処理を行った加熱炉内に窒素ガスを導入して行う。このとき、加熱炉内の窒素圧は、約１ｋＰａとされる。そして、加熱炉内を１０００℃以上として予備焼結体を加熱処理する。予備焼結体を窒素雰囲気中で１０００℃以上に加熱し、前記還元、炭化の工程で生成されたＴｉ炭酸化物を還元、窒化し、Ｔｉ（Ｃ，Ｎ）若しくはＴｉ複炭窒化物を生成する。
【００６３】
次に、加熱炉内をさらに昇温し、予備焼結体を、結合相を構成する結合金属が溶融して液相となる液相温度以上の１４００℃まで加熱する。予備焼結体は、１４００℃に加熱された状態で１２０分間保持されることにより、硬質相と結合相が焼結結合された焼結体である超硬合金とされる。
【００６４】
ここで作成された超硬合金は、その後冷却され、試験片として用いた。ここで得られた試験片は、中央で切断される。切断された試験片の切断面に、ダイヤモンド砥石にて研削加工を施した後、ダイヤモンドペーストにて鏡面加工を施し、走査型電子顕微鏡を用いて組織観察を行った。観察した結果を図１、図２に示す。これら図１、図２に示すように、硬質相を構成するＷＣ粒子１を結合した結合相２中に粒径を５０〜３００ｎｍとする多数の微細粒子３が分散生成されている。これら分散相を構成する微細粒子３の一部は、図２に示すように、硬質相を構成するＷＣ粒子１の表面に付着し、ＷＣ粒子１の表面に微細凹凸４を形成しＷＣ粒子１の粒成長を抑制している。
【００６５】
そして、結合相２中に生成された微粒子３は、エネルギー分散型Ｘ線分析装置で分析したところ、（Ｔｉ０．５４，Ｗ０．４６）（Ｃ０．７５，Ｎ０．２５）で示されるチタン系炭窒化物であることが確認された。
【００６６】
〔実施例２〕
実施例２の超硬合金は、硬質相を構成する粒度を１．５μｍとするＷＣ粉末と、結合相を構成する粒度を１．１μｍとするＣｏ粉末と、分散相を構成するＴｉ化合物として粒度を１．０μｍとするＴｉＯ２粉末を混合した原料粉末を用いて作成した。
【００６７】
ここで、原料粉末は、Ｃｏ粉末を２０重量％と、ＴｉＯ２粉末を１．３重量％含有し、残部をＷＣ粉末と不可避不純物とから構成されている。
【００６８】
本実施例も、上述した実施例１と同様に、上記原料粉末を粉砕混合し、この粉砕混合した原料粉末を所定の形状の圧縮成形体に成形される。
【００６９】
次に、圧縮成形体は、水素雰囲気とされた加熱炉中で５００℃まで加熱され、脱脂処理される。脱脂処理が施された圧縮成形体は、真空雰囲気とされた加熱炉中で９００℃まで加熱され予備焼結される。
【００７０】
予備焼結された予備焼結体は、実施例１と同様に、真空雰囲気とされた加熱炉中で１０００℃となるまで加熱処理され、原料粉末に混合されたＴｉＯ２を原料粉末に混合された炭素粉末により還元、炭化されてＴｉ炭酸化物とする。次に、Ｔｉ化合物を還元、炭化する処理に続いて、予備焼結体を窒化処理し、還元、炭化の工程で生成されたＴｉ炭酸化物を還元、窒化し、Ｔｉ（Ｃ，Ｎ）若しくはＴｉ複炭窒化物を生成する。
【００７１】
次に、実施例１と同様に、加熱炉内をさらに昇温し、予備焼結体を、結合相を構成する結合金属が溶融して液相となる液相温度以上の１４００℃まで加熱し、この加熱された状態を１２０分間保持することにより、硬質相と結合相と焼結結合した焼結体である超硬合金を作成する。
【００７２】
ここで作成された超硬合金を冷却し試験片とし、この試験片の切断面に実施例１と同様の鏡面加工を施し、走査型電子顕微鏡を用いて組織観察を行った。観察した結果を図３、図４に示す。これら図３、図４に示すように、硬質相を構成するＷＣ粒子１を結合した結合相２中に粒径を５０〜３００ｎｍとする多数の微細粒子３が分散生成されている。
【００７３】
本実施例２においては、前記実施例１の超硬合金に比し結合相の割合を大きくしているが、実施例１と同様に、結合相中に分散形成された分散相を構成する微細粒子３の一部は、図４に示すように、硬質相を構成するＷＣ粒子１の表面に付着し、ＷＣ粒子１の表面に微細凹凸４を形成しＷＣ粒子１の粒成長を抑制している。
【００７４】
本実施例２の結合相２中に生成された微粒子３は、エネルギー分散型Ｘ線分析装置で分析したところ、（Ｔｉ０．５２，Ｗ０．４８）（Ｃ０．６，Ｎ０．４）で示されるチタン系炭窒化物であることが確認された。
【００７５】
〔実施例３〕
実施例３の超硬合金は、硬質相を構成する粒度を６．０μｍとするＷＣ粉末と、結合相を構成する粒度を１．１μｍとするＣｏ粉末と、分散相を構成するＴｉ化合物として粒度を１．０μｍとするＴｉＯ２粉末を混合した原料粉末を用いて作成した。
【００７６】
ここで、原料粉末は、Ｃｏ粉末を１０重量％と、ＴｉＯ２粉末を２．７重量％含有し、残部をＷＣ粉末と不可避不純物とから構成されている。
【００７７】
本実施例も、上述した各実施例と同様に、粉砕混合した原料粉末を圧縮成形して圧縮成形体を形成し、この圧縮成形体を予備焼結し、次いで焼結処理を行うことにより超硬合金を作成する。
【００７８】
ここで作成された超硬合金を試験片とし、この試験片の切断面に実施例１、２と同様の鏡面加工を施し、走査型電子顕微鏡を用いて組織観察を行った。観察した結果を図５、図６に示す。これら図５、図６に示すように、硬質相を構成するＷＣ粒子１を結合した結合相２中に粒径を５０〜３００ｎｍとする多数の微細粒子３が分散生成されている。
【００７９】
本実施例３に係る超硬合金は、粒度を６．０μｍとするＷＣ粉末を用いて作成されているので、硬質相を構成するＷＣ粒子１の粒径は、実施例１、２に係る超硬合金のＷＣ粒子１より大きなものとなっている。
【００８０】
本実施例３に係る超硬合金も、結合相中に分散形成された分散相を構成する微細粒子３の一部が、図６に示すように、硬質相を構成するＷＣ粒子１の表面に付着し、ＷＣ粒子１の表面に微細凹凸４を形成しＷＣ粒子１の粒成長を抑制している。
【００８１】
本実施例３の結合相２中に生成された微粒子３は、エネルギー分散型Ｘ線分析装置で分析したところ、（Ｔｉ０．６３，Ｗ０．３７）（Ｃ０．５６，Ｎ０．４４）で示されるチタン系炭窒化物であることが確認された。
【００８２】
〔実施例４〕
実施例４の超硬合金は、硬質相を構成する粒度を６．０μｍとするＷＣ粉末と、結合相を構成する粒度を１．１μｍとするＣｏ粉末と、分散相を構成するＴｉ化合物として粒度を１．０μｍとするＴｉＯ２粉末を混合した原料粉末を用いて作成した。
【００８３】
ここで、原料粉末は、Ｃｏ粉末を２０重量％と、ＴｉＯ２粉末を１．３重量％含有し、残部をＷＣ粉末と不可避不純物とから構成されている。
【００８４】
本実施例４も、上述した各実施例と同様に、粉砕混合した原料粉末を圧縮成形して圧縮成形体を形成し、この圧縮成形体を予備焼結し、次いで焼結処理を行うことにより超硬合金を作成する。
【００８５】
ここで作成された超硬合金を試験片とし、この試験片の切断面に各実施例と同様の鏡面加工を施し、走査型電子顕微鏡を用いて組織観察を行った。観察した結果を図７、図８に示す。これら図７、図８に示すように、硬質相を構成するＷＣ粒子１を結合した結合相２中に粒径を５０〜３００ｎｍとする多数の微細粒子３が分散生成されている。
【００８６】
本実施例４に係る超硬合金は、粒度を６．０μｍとするＷＣ粉末を用いて作成されているので、硬質相を構成するＷＣ粒子１の粒径は、実施例１、２に係る超硬合金のＷＣ粒子１より大きなものとなっている。
【００８７】
本実施例４に係る超硬合金は、前記実施例３の超硬合金に比し結合相の割合を大きくしているが、実施例３と同様に、結合相中に分散形成された分散相を構成する微細粒子３の一部は、図８に示すように、硬質相を構成するＷＣ粒子１の表面に付着し、ＷＣ粒子１の表面に微細凹凸４を形成しＷＣ粒子１の粒成長を抑制している。
【００８８】
本実施例４の結合相２中に生成された微粒子３は、エネルギー分散型Ｘ線分析装置で分析したところ、（Ｔｉ０．６５，Ｗ０．３５）（Ｃ０．４６，Ｎ０．５４）で示されるチタン系炭窒化物であることが確認された。
【００８９】
〔実施例５〕
実施例５の超硬合金は、硬質相を構成するＷＣ粉末として粒度を６．０μｍとするものを用い、結合相をＣｏ、Ｎｉ、Ｃｒ３Ｃ２により構成し、分散相を（Ｔｉ，Ｗ）Ｃから生成した。
【００９０】
本実施例５に係る超硬合金は、粒度を６．０μｍとするＷＣ粉末と、粒度を０．５〜３．０μｍの範囲にあるＣｏ、Ｎｉ、Ｃｒの粉末と、粒度を１．５μｍとする（Ｔｉ，Ｗ）Ｃの粉末を混合した原料粉末を用いて作成した。ここで、原料粉末は、結合相を構成するＣｏ粉末を６重量％と、Ｎｉ粉末を４重量％と、Ｃｒ３Ｃ２粉末を０．７重量％と、分散相を構成する（Ｔｉ，Ｗ）Ｃ粉末を２重量％含有し、残部をＷＣ粉末と不可避不純物とから構成されている。
【００９１】
本実施例５において、原料粉末は、前記各実施例と同様に、エタノール溶媒が添加され、ボールミルを用いて粉砕混合される。混合粉砕された原料粉末は、ボールミルから取り出され乾燥される。この粉砕乾燥された原料粉末には、成形工程での成形性を向上するため、パラフィンワックスが添加される。
【００９２】
パラフィンワックスが添加された原料粉末は、冷間静水圧成形法を用いて所定形状の圧縮成形体に成形される。この圧縮成形体は、水素雰囲気とされた加熱炉中で５００℃まで加熱され、脱脂処理される。脱脂処理が施された圧縮成形体は、真空雰囲気とされた加熱炉中で９００℃まで加熱され予備焼結される。
【００９３】
この圧縮成形体を予備焼結して得られた予備焼結は、次に示す焼結工程を経て焼結され、焼結体としての超硬合金とされる。
【００９４】
本実施例５は、分散相を構成するＴｉ化合物として（Ｔｉ，Ｗ）Ｃ粉末を用いているので、（Ｔｉ，Ｗ）Ｃを酸化する酸化処理が行われる。この酸化処理は、酸化雰囲気とされた加熱炉内で、予備焼結体を１０００℃となるまで加熱処理することによって行われる。この加熱処理工程において、酸化された（（Ｔｉ，Ｗ）Ｃは、原料粉末に含まれるＣにより還元、炭化されてＴｉ複炭酸化物とされる。
【００９５】
次に、Ｔｉ化合物を還元、炭化する処理に続いて、予備焼結体を窒化処理する。予備焼結体の窒化処理は、還元、炭化処理を行った加熱炉内に窒素ガスを導入して行う。このとき、加熱炉内の窒素圧は、約１ｋＰａとされる。そして、加熱炉内を１０００℃以上として予備焼結体を加熱処理する。予備焼結体を窒素雰囲気中で１０００℃以上に加熱し、前記還元、炭化の工程で生成されたＴｉ複炭酸化物を還元、窒化し、（Ｔｉ，Ｗ）（Ｃ，Ｎ）を生成する。
【００９６】
次に、予備焼結体を、結合相を構成する結合金属が溶融して液相となる液相温度以上の１４００℃まで加熱する。予備焼結体は、１４００℃に加熱された状態で１２０分間保持されることにより、硬質相と結合相が焼結結合された焼結体である超硬合金とされる。
【００９７】
ここで作成された超硬合金を試験片とし、この試験片の切断面に前述の各実施例と同様の鏡面加工を施し、走査型電子顕微鏡を用いて組織観察を行った。観察した結果を図９、図１０に示す。これら図９、図１０に示すように、硬質相を構成するＷＣ粒子１を結合した結合相２中に粒径を５０〜３００ｎｍとする多数の微細粒子３が分散生成されている。
【００９８】
本実施例５に係る超硬合金は、粒度を６．０μｍとするＷＣ粉末を用いて作成されているので、硬質相を構成するＷＣ粒子１は、実施例３、４と同様に、実施例１、２に係る超硬合金のＷＣ粒子１に比し大きな粒度を有する。
【００９９】
そして、本実施例５に係る超硬合金は、結合相にＣｏ、Ｎｉ、Ｃｒを用いているが、実施例３、４と同様に、結合相中に分散形成された分散相を構成する微細粒子３の一部が、図１０に示すように、硬質相を構成するＷＣ粒子１の表面に付着して微細凹凸４を形成し、ＷＣ粒子１の粒成長を抑制している。
【０１００】
したがって、作成される超硬合金の機械的な特性を考慮して結合相を構成する金属を適宜選択した場合であっても、焼結により硬質相を構成するＷＣ粒子１の表面に付着した微細粒子３により微細凹凸４を形成しＷＣ粒子の粒成長を抑制することができる。
【０１０１】
本実施例５の結合相２中に生成された微粒子３は、エネルギー分散型Ｘ線分析装置で分析したところ、（Ｔｉ０．４１，Ｗ０．５９）（Ｃ０．７８，Ｎ０．２２）で示されるチタン系炭窒化物であることが確認された。
【符号の説明】
【０１０２】
１  ＷＣ粒子、２  結合相、３  微細粒子、４  微細凹凸
【図１】
0006805454.tif 000002
【図２】
0006805454.tif 000003
【図３】
0006805454.tif 000004
【図４】
0006805454.tif 000005
【図５】
0006805454.tif 000006
【図６】
0006805454.tif 000007
【図７】
0006805454.tif 000008
【図８】
0006805454.tif 000009
【図９】
0006805454.tif 000010
【図１０】
0006805454.tif 000011